КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к области технологии силикатов и касается составов керамических масс, которые могут быть использованы для изготовления облицовочной плитки.
Известна керамическая масса, содержащая, мас.%: гиина легкоплавкая 20,0-40,0; глина тугоплавкая 25,0-35,0; глинистые отходы обогащения циркон-ильменитовой руды 35,0-45,0 [1].
Задача изобретения состоит в повышении водостойкости изделий, полученной из керамической массы.
Технический результат достигается тем, что, в керамической массе для изготовления облицовочной плитки, включающей глину легкоплавкую, глину тугоплавкую, глинистые отходы обогащения циркон-ильменитовой руды, компоненты находятся при следующем соотношении, мас.%: глина легкоплавкая 10,0-15,0; глина тугоплавкая 15,0-20,0; глинистые отходы обогащения циркон-ильменитовой руды 65,0-75,0.
2
2
3
2
2
3
2
2
3
Для приготовления керамической массы используют глины легкоплавкие следующего состава, мас.%: SiO 60,0-80,0; AlO+TiO 5,0-20,0, FeO+FeO 3,0-10,0; СаО до 25,0: MgO до 3,0; NaO+KO 1,0-5,0; SO до 3,0; п.п.п. до 15,0.
2
2
3
2
2
3
2
2
В составе керамической массы используют глины тугоплавкие следующего состава, мас.%: SiO 42,0-80,0; AlO 13,0-35,0: TiO 0,3-1,6; FeO 1,2-11,0; СаО до 1,7; MgO 0,2-1,6; NaO 0,1-3,6; KO 0.1-4,4; п.п.п.2, 6-15, 7.
Глинистые отходы обогащения циркон-ильменитовой руды включают глину; до 3 мас.% циркона; до 2 мас.% ильменита.
Водостойкость характеризуется коэффициентом размягчения - отношение прочности при сжатии материала, насыщенного водой, к прочности при сжатии сухого материала.
В таблице приведены составы керамической массы.
Компоненты
Состав мас.%:
1
2
Глина легкоплавкая
10,0
15,0
Глина тугоплавкая
15,0
20,0
Глинистые отходы обогащения циркон-ильменитовой руды
75,0
65,0
Коэффициент размягчения
~0,8
~0,8
Компоненты дозируют в требуемых количествах, размалывают, готовят керамическую массу с влажностью 7-9%, из которой прессуют плитку полусухим способом под давлением 30 МПа. На поверхность плитки наносят (напыляют) слой цветной глазури и при температуре 1200°С проводят обжиг.
Источник информации
1. SU 1451128, С04В 33/00; 1989.